УЛУЧШЕНИЕ ПИГМЕНТСОДЕРЖАЩИХ ПРОДУКТОВ НА ОСНОВЕ ЦЕМЕНТА

1. Способ улучшения обрабатываемости смеси на цементной основе, включающей цементный связующий материал, заполнитель, неорганический пигмент, воду и, необязательно, суперпластификатор бетона, причем способ включает добавление к смеси тонкоразмолотого карбоната кальция (мелкозернистого GСС), имеющего весовой медианный диаметр частиц (d50) в диапазоне 0,5-5 мкм, причем весовое количество мелкозернистого GСС составляет величину в диапазоне от 50% до 300% в расчете на вес неорганического пигмента.
2. Способ по п. 1, в котором весовое количество мелкозернистого GСС составляет величину в диапазоне от 60% до 280% веса неорганического пигмента, такое как от 70% до 250%, например, от 80% до 200%.
3. Способ по п. 1 или 2, в котором мелкозернистый GСС имеет значение d50 в диапазоне 0,5-4,9 мкм, например, 0,6-4,8 мкм, такое как 0,8-4,7 мкм, например, 0,9-4,6 мкм, такое как 1,0-4,5 мкм, например, 1,0-4,0 мкм.
4. Способ по любому из предшествующих пунктов, в котором мелкозернистый GСС добавляется в количестве, эффективном для создания смеси со значением текучести согласно тесту с миниконусом в диапазоне 350-430 мм, предпочтительно 360-420 мм, и значением вязкости с использованием испытания в V-образной воронке не более, чем около 7 секунд.
5. Способ по любому из предшествующих пунктов, в котором смесь включает по меньшей мере 2% по весу неорганического пигмента относительно веса цементного связующего материала, например, по меньшей мере 3%, такое как 4%.
6. Способ по п. 5, в котором смесь включает до 30% неорганического пигмента относительно веса цементного связующего материала, например, до и включительно 25%, например, как до и включительно 20%, такое как до и включительно 15%, такое как до и включительно 12%.
7. Способ по любому из предшествующих пунктов, в котором неорганический пигмент выбирается из группы, состоящей из синтетического или натурального железооксидного пигмента, пигмента на основе оксида хрома, кобальтовой сини, диоксида титана и никеле- или хромо-сурьмяно-титанового пигмента.
8. Способ по п. 7, в котором неорганический пигмент представляет собой синтетический железооксидный пигмент, выбираемый из группы, состоящей из красного железооксидного пигмента, черного железооксидного пигмента, желтого железооксидного пигмента, и коричневого железооксидного пигмента.
9. Способ по любому из предшествующих пунктов, в котором мелкозернистый GСС представляет собой тонкодисперсный природный размолотый карбонат кальция (мелкозернистый NGCC).
10. Способ по любому из предшествующих пунктов, в котором цементный связующий материал включает гидравлический цемент, например, портландцемент, и, необязательно, по меньшей мере один дополнительный связующий компонент, выбранный из группы, состоящей из зольной пыли, доменного шлака, пуццолана, микрокремнезема и обожженной глины.
11. Способ по любому из предшествующих пунктов, в котором смесь дополнительно включает размолотый карбонат кальция (GСС), имеющий весовой медианный диаметр частиц (d50) более, чем от 5 мкм до 40 мкм.
12. Способ по любому из предшествующих пунктов, в котором смесь на цементной основе оставляется для отверждения с получением продукта на основе цемента, имеющего прочность на сжатие на 1-ый день и/или 28-ой день, которая составляет по меньшей мере 90% прочности на сжатие сравнимого контрольного продукта на основе цемента, который не содержит либо пигмента, либо мелкозернистого GСС.
13. Способ получения продукта на основе цемента, причем способ включает смешение цементного связующего материала, заполнителя, неорганического пигмента, воды, необязательно, суперпластификатора бетона, и тонкоразмолотого карбоната кальция (GСС), имеющего весовой медианный диаметр частиц (d50) в диапазоне 0,5-5 мкм, причем весовое количество мелкозернистого GСС составляет величину в диапазоне от 50% до 300% в расчете на вес неорганического пигмента.
14. Продукт на основе цемента, полученный из смеси цементного связующего материала, заполнителя, неорганического пигмента, воды, необязательно, суперпластификатора бетона, и тонкоразмолотого карбоната кальция (GСС), имеющего весовой медианный диаметр частиц (d50) в диапазоне 0,5-5 мкм, причем весовое количество мелкозернистого GСС составляет величину в диапазоне от 50% до 300% в расчете на вес неорганического пигмента.